(57)【要約】【課題】メズレの発生しにくい網戸用ネットの製造方法および該製造方法で得られた網戸用ネットを提供する。【解決手段】ポリエステルモノフィラメントを経糸および緯糸に配して平組織織物を製織した後、該平組織織物に温度１７５〜２００℃で乾熱セットを施すことを特徴とする網戸用ネットの製造方法および該製造方法で得られた網戸用ネット。【選択図】図１
2010065465.tif 000002
【特許請求の範囲】
【請求項１】
ポリエステルモノフィラメントを経糸および緯糸に配して平組織織物を製織した後、該平組織織物に温度１７５〜２００℃で乾熱セットを施すことを特徴とする網戸用ネットの製造方法。
【請求項２】
前記ポリエステルモノフィラメントがポリエチレンテレフタレートからなるモノフィラメントである、請求項１に記載の網戸用ネットの製造方法。
【請求項３】
前記ポリエステルモノフィラメントが艶消し剤を含まない、請求項１または請求項２に記載の網戸用ネットの製造方法。
【請求項４】
前記ポリエステルモノフィラメントが耐光性向上剤を含む、請求項１〜３のいずれかに記載の網戸用ネットの製造方法。
【請求項５】
前記ポリエステルモノフィラメントの線径が２０〜２００μｍの範囲内である、請求項１〜４のいずれかに記載の網戸用ネットの製造方法。
【請求項６】
前記平組織織物において、経糸密度が２４〜７０本／２．５４ｃｍの範囲内であり、かつ緯糸密度が２４〜７０本／２．５４ｃｍの範囲内である、請求項１〜５のいずれかに記載の網戸用ネットの製造方法。
【請求項７】
前記乾熱セットの前または後の工程で染色加工を施す、請求項１〜６のいずれかに記載の網戸用ネットの製造方法。
【請求項８】
請求項１〜７のいずれかに記載の網戸用ネットの製造方法により得られた網戸用ネット。
【請求項９】
明度指数Ｌ値が４０以下となるよう染色加工が施されている、請求項８に記載の網戸用ネット。
【請求項１０】
ＪＩＳ  Ｌ１０９６  Ｂ法の縫い目滑脱試験で３．５ｍｍ以下である、請求項８または請求項９に記載の網戸用ネット。
【発明の詳細な説明】
【技術分野】
【０００１】
本発明は、メズレが発生しにくい網戸用ネットの製造方法および該製造方法で得られた網戸用ネットに関するものである。
【背景技術】
【０００２】
従来、網戸はマンション等で広く用いられている。網戸は窓やドア等に配設され、窓やドアを開いた状態で網戸を閉じることによって、風通しを得ながら、蚊などの虫や塵が室内に侵入を防止するという役目を果たすものである。
【０００３】
これまで用いられていた網戸用ネットとしては、ポリプロピレン、塩化ビニル、ポリエステルなどの熱可塑性樹脂を用いてモノフィラメントを形成し、これを経糸および緯糸として平組織（メッシュ状）で織成したものがよく知られている。（例えば、特許文献１、特許文献２、特許文献３参照）。なかでも、ポリエステルからなるモノフィラメントは繊維強度が高いため線径の小さいものを製造することができ、該ポリエステルモノフィラメントを高密度で製織することにより、蚊などの虫や塵が室内に入りにくい網戸用ネットが得られる。
【０００４】
しかしながら、ポリエステルモノフィラメントからなる網戸用ネットを網戸枠に固定する際メズレが発生し、網戸用ネットの外観が損われるという問題があった。
なお「メズレ」とは、経糸および／または緯糸が部分的にズレて部分的に織密度が変化する現象のことである。
【０００５】
【特許文献１】特開２００２−５４３７５号公報
【特許文献２】特開２００２−２２７５６３号公報
【特許文献３】実用新案登録第３１２９９１６号公報
【発明の開示】
【発明が解決しようとする課題】
【０００６】
本発明は上記の背景に鑑みなされたものであり、その目的は、メズレの発生しにくい網戸用ネットの製造方法および該製造方法で得られた網戸用ネットを提供することにある。
【課題を解決するための手段】
【０００７】
本発明者は上記の課題を達成するため鋭意検討した結果、ポリエステルモノフィラメントを経糸および緯糸に配して平組織織物を製織した後、該平組織織物に特定の温度で乾熱セットを施すことによりメズレの発生しにくい網戸用ネットが得られることを見出し、さらに鋭意検討を重ねることにより本発明を完成するに至った。
【０００８】
かくして、本発明によれば「ポリエステルモノフィラメントを経糸および緯糸に配して平組織織物を製織した後、該平組織織物に温度１７５〜２００℃で乾熱セットを施すことを特徴とする網戸用ネットの製造方法。」が提供される。
【０００９】
その際、前記ポリエステルモノフィラメントがポリエチレンテレフタレートからなるモノフィラメントであることが好ましい。また、前記ポリエステルモノフィラメントが艶消し剤を含まないことが好ましい。また、前記ポリエステルモノフィラメントが耐光性向上剤を含むことが好ましい。また、前記ポリエステルモノフィラメントの線径が２０〜２００μｍの範囲内であることが好ましい。また、前記平組織織物において、経糸密度が２４〜７０本／２．５４ｃｍの範囲内であり、かつ緯糸密度が２４〜７０本／２．５４ｃｍの範囲内であることが好ましい。また、前記乾熱セットの前または後の工程で染色加工を施すことが好ましい。
【００１０】
また、本発明の網戸用ネットは、前記の網戸用ネットの製造方法により得られた網戸用ネットである。かかる網戸用ネットにおいて、明度指数Ｌ値が４０以下となるよう染色加工が施されていることが好ましい。また、ＪＩＳ  Ｌ１０９６  Ｂ法の縫い目滑脱試験で３．５ｍｍ以下であることが好ましい。
【発明の効果】
【００１１】
本発明によれば、メズレの発生しにくい網戸用ネットの製造方法および該製造方法で得られた網戸用ネットが提供される。
【発明を実施するための最良の形態】
【００１２】
以下、本発明の実施の形態について詳細に説明する。
まず、ポリエステルモノフィラメントを経糸および緯糸に配して平組織織物を製織する。ここで、前記ポリエステルモノフィラメントを形成するポリエステルとしては、例えば、ポリエチレンテレフタレートやポリトリメチレンテレフタレート、ポリブチレンテレフタレート、ポリ乳酸、ステレオコンプレックスポリ乳酸、第３成分を共重合させたポリエステルなどが好ましく例示される。かかるポリエステルとしては、マテリアルリサイクルまたはケミカルリサイクルされたポリエステルであってもよい。さらには、特開２００４−２７００９７号公報や特開２００４−２１１２６８号公報に記載されているような、特定のリン化合物およびチタン化合物を含む触媒を用いて得られたポリエステルでもよい。なかでも、セット性や耐光性などの点でポリエチレンテレフタレートが好ましい。なお、モノフィラメントがポリプロピレンなど、ポリエステル以外のポリマーで形成される場合、線径を小さくすると十分な繊維強度が得られないおそれがあるので本発明から除外する。
【００１３】
また、前記ポリエステル中には、耐光性向上剤が含まれていると、最終的に得られる網戸用ネットの耐光性が向上し好ましい。かかる耐光性向上剤としては、ベンゾトリアゾール系耐光性向上剤、トリアジン系耐光性向上剤、ベンゾフェノン系耐光性向上剤、有機Ｎｉ系耐光性向上剤などが例示される。なかでも、ベンゾトリアゾール系耐光性向上剤が特に好ましく例示される。かかる耐光性向上剤の含有量としては、織物重量に対して、０．１〜５．０重量％（ｏｗｆ）の範囲内であることが好ましい。また、耐光性向上剤はポリエステル中に練りこまれていてもよいが、後加工で吸尽させることが好ましい。特に染色加工と同時に耐光性向上剤の吸尽処理を行うことが好ましい。
【００１４】
また、前記ポリエステル中には、艶消し剤（酸化チタン）が含まれていないことが好ましい。ポリエステル中に艶消し剤が含まれていない場合染色加工を施しても透明であるため、網戸用ネットを網戸として使用すると、屋内から屋外の景色が見え好ましい。
【００１５】
なお、前記ポリエステルには、本発明の目的を損なわない範囲内で必要に応じて、微細孔形成剤、カチオン可染剤、着色防止剤、熱安定剤、難燃剤、蛍光増白剤、着色剤、帯電防止剤、吸湿剤、抗菌剤、無機微粒子、マイナスイオン発生剤等を１種又は２種以上を添加してもよい。
【００１６】
前記ポリエステルモノフィラメントにおいて、その線径（単繊維の直径）は特に限定されないが、２０〜２００μｍ（より好ましくは１０５〜１８０μｍ）の範囲内であることが好ましい。該線径が２００μｍよりも大きくなると、繊維間空隙（モノフィラメント間距離）が大きくなるため、網戸用ネットのろ過機能が低下するおそれがある。逆に、該線径が２０μｍよりも小さいと最終的に得られる網戸用ネットの引裂き強度が低下するおそれがある。かかるモノフィラメントの線径は、経糸と緯糸とで、同じであってもよいし、異なっていてもよい。
【００１７】
前記ポリエステルモノフィラメントの繊維形態は、繊維軸方向に連続したモノフィラメント（長繊維）であれば、特に限定されず、その断面形状（繊維軸と直角方向の断面形状）も特に限定されず、丸、三角、扁平など公知の断面形状が採用でき、中空部を有するものであってもよい。なお、ポリエステルモノフィラメントの断面形状が丸以外の場合、線径は最大径（例えば、扁平断面であれば長軸方向の巾）を測定するものとする。
前記ポリエステルモノフィラメントは、常法の紡糸、延伸方法により得られるものでよく、強度、伸度の物性は特に限定されない。
【００１８】
本発明において、前記ポリエステルモノフィラメントを経糸および緯糸に用いて平組織織物を製織する。ここで、織組織は平組織であることが肝要であり、綾組織や斜文組織など平組織以外の織組織ではメズレが発生するおそれがあり好ましくない。また、織物の密度としては、経糸密度が２４〜７０本／２．５４ｃｍの範囲内であり、かつ緯糸密度が２４〜７０本／２．５４ｃｍの範囲内であることが好ましい。織物の密度がこの範囲よりも小さいとろ過機能が低下するおそれがある。逆に、織物の密度がこの範囲よりも大きいと、製造が困難となるだけでなく、空隙部が小さくなりすぎて通気性が低下するおそれがある。なお、かかる織物は、レピア織機など公知の織機を用いて、常法の製織条件で製織することができる。
【００１９】
本発明において、前記の織物に温度１７５〜２００℃（好ましくは１８５〜２００℃）で乾熱セットを施す。該乾熱セット温度が１７５℃よりも低いと、織物を十分に熱セットできずメズレが発生しやすくなり好ましくない。逆に、乾熱セット温度が２００℃よりも高いと温度が高すぎるためポリエステルモノフィラメントの繊維強度が低下するおそれがあり好ましくない。また、かかる乾熱セットの時間としては、０．５〜２分間の範囲内であることが好ましい。乾熱セットの方法としては、通常のピンテンター機（例えば平野テクシード社製ピンテンター機）を用いて乾熱セットするとよい。
【００２０】
本発明において、織物に染色加工を施すことが好ましい。例えば、織物を黒色に着色していると、網戸として使用する際、汚れが目立たないため、屋内から屋外への景観性が低下しにくく好ましい。
【００２１】
前記の染色加工は前記の乾熱セット後に行うことが好ましいが、乾熱セット前に染色加工を行ってもよい。さらには、染色加工の前と後の両方で乾熱セットを行ってもよい。染色加工の前と後の両方で乾熱セットを行う場合、少なくともどちらか一方の乾熱セットにおいて、温度が１７５〜２００℃の範囲内であればよい。
また、特開平６−１５８５５９号公報に開示されているように、染色工程で前記のような耐光性向上剤をポリエステルモノフィラメントに含有させることが好ましい。
【００２２】
さらには、ポリエステルモノフィラメントの表面に金属皮膜層が形成されていると、太陽光が屋内に入り難く遮熱できるため、特に初夏の時期に感じられる暑苦しさを低減することができ好ましい。なお、前記ポリエステルモノフィラメントの表面に金属皮膜層が形成する方法としては、通常の真空蒸着法やスパッタリング法で織物の外側（外気側として使用する側の面）に皮膜する方法が好ましい。その際、金属皮膜層の厚さとしては、１．０×１０−６〜１．５×１０−４ｍｍの範囲が好ましい。また、金属の種類としては、アルミニウム、銅、ニッケル、銀、クロム、チタンなどが例示される。
【００２３】
また、常法の起毛加工、バフ加工、エンボス加工、カレンダー加工、プリーツ加工が施されていてもよい。さらには、難燃剤、吸湿吸水剤、マイナスイオン発生剤などの各種機能剤が付加されていてもよい。特に、織物の表面に絵柄がプリントされたり、エンボス加工により凹凸柄が付加されていると、意匠性が高まり好ましい。
【００２４】
かくして得られた網戸用ネットは、前記の乾熱セットが施されているためメズレが発生しにくい。例えば、かかる網戸用ネットを網戸枠に固定する際メズレが発生しにくく、網戸用ネットの外観が損われるおそれがない。
ここで、メズレの発生しにくさを測定する指標として、ＪＩＳ  Ｌ１０９６  Ｂ法の縫い目滑脱試験で３．５ｍｍ以下（より好ましくは３ｍｍ以下）であることが好ましい。
【００２５】
また、網戸用ネットに染色加工が施されている場合、明度指数Ｌ値が４０以下となるよう濃色に染色加工されていると、網戸として使用する際、汚れが目立たないため、屋内から屋外への景観性が低下しにくく好ましい。
【実施例】
【００２６】
次に本発明の実施例を詳述するが、本発明はこれらによって限定されるものではない。なお、実施例中の各測定項目は下記の方法で測定した。
＜Ｌ値＞
マクベスカラーアイ（Ｍａｃｂｅｔｈ  ｃｏｌｏｒ−Ｅｙｅ）モデルＭ−２０２０（米国、コルモーゲン社製）を使用して、光源Ｄ６５、１０度視野でＬ値を測定した。
＜ろ過性＞
網戸用ネットを窓に１週間設置し、微小な虫がほとんど屋内に侵入しない（３級）、微小な虫がやや侵入する（２級）、微小な虫が多数侵入する（１級）の３段階に評価した。
＜風通し性＞
網戸用ネットを窓に１週間設置し、網戸から風がはいってくる（３級）、網戸から風が少しはいってくる（２級）、網戸から風がほとんどはいってこない（１級）の３段階に評価した。
＜屋内から屋外景観の見やすさ＞
網戸用ネットを窓に１週間設置し、屋内から屋外景観が良く見える（３級）、屋内から屋外景観が少し見える（２級）、屋内から屋外景観がほとんど見えない（１級）の３段階に評価した。
＜メズレ発生のし難さ＞
網戸用ネットを網戸枠に固定する際、メズレが発生しない（３級）、メズレが少し発生する（２級）、メズレが発生する（１級）の３段階に評価した。
＜縫い目滑脱試験＞
メズレ発生のし難さを測定するため、ＪＩＳ  Ｌ１０９６  Ｂ法の縫い目滑脱試験を行った。数値（ｍｍ）が小さいほど、メズレが発生し難い。
＜耐光性＞
（財）建材試験センタ−で１０００時間の加速テストを行った。
【００２７】
［実施例１］
線径１３５μｍ（繊度２００ｄｔｅｘ）の艶消し剤を有しないポリエステルモノフィラメント（帝人モノフィラメント（株）、丸断面、ポリエチレンテレフタレート製）を経糸および緯糸に用いて、通常のレピア織機で縦糸密度３０本／２．５４ｃｍ、緯糸密度３３本／２．５４ｃｍの織物を染色前に１９０℃で１分間乾熱セット（平野テクシード製ピンテンター機を使用。）し高圧１３０℃の条件でベンゾトリアゾール系の耐光向上剤４％（ｏｗｆ）と黒色の分散染料を添加し４０分間染色処理し乾燥（１３０℃）した後、乾熱セット（温度１７５℃、平野テクシード製ピンテンター機を使用）で仕上げることにより網戸用ネットを得た。
【００２８】
該網戸ネットにおいてＬ値が１８．２であり屋外から屋外よく見えまた耐光性も１０００時間の加速テスト（（財）建材試験センタ−で測定）で４級と問題なかった。
この網戸を窓に設置して試験者３人の官能評価したところ、微小な虫がほとんど侵入しない（３級）、風どうしが良い（３級）、メズレが発生しない（３級）、屋内から屋外がよく見える（３級）と評価された。また、ＪＩＳのＬ１０９６  Ｂ法の縫い目滑脱試験は２．５ｍｍであった。
【００２９】
［比較例１］
線径１３５μｍ（繊度２００ｄｔｅｘ）の艶消し剤を有しないポリエステルモノフィラメント（帝人モノフィラメント（株）、丸断面）を経糸および緯糸に用いて、通常のレピア織機で縦糸密度３０本／２．５４ｃｍ、緯糸密度３３本／２．５４ｃｍの織物を用いて染色前に１７０℃で１分間セット（平野テクシード製ピンテンター機を使用。）し高圧１３０℃の条件でベンゾトリアゾール系の耐光向上剤４％（ｏｗｆ）と黒色の分散染料を添加し４０分間染色処理し乾燥（１３０℃）した後、乾熱セット（温度１７０℃、平野テクシード製ピンテンター機を使用）で仕上げることにより網戸用ネットを得た。
【００３０】
該網戸ネットにおいてＬ値が１８．２であり屋外から屋外よく見え、また耐光性も１０００時間の加速テスト（（財）建材試験センタ−で測定）で４級と問題なかった。
しかし、網戸枠にシワが入らないように四方にテンションを掛け、押さえゴムで固定溝に押し込みネットを固定したところ、溝の外周部分にメズレが発生しネットの網目が広がってしまい均一な固定が出来なかった（１級）。また、ＪＩＳのＬ１０９６  Ｂ法の縫い目滑脱試験は６ｍｍであった。  
【００３１】
［比較例２］
プロピレン製モノフィラメント（線径３００μｍ）を経糸および緯糸に用いた、経糸密度１８本／２．５４ｃｍ、緯糸密度１８本／２．５４ｃｍの、市販の黒色の網戸ネットを実施例１と同じ網戸枠にしわの入らないように固定したところ、メズレが発生せずきれいに固定できた（３級）。この網戸を窓に設置して、試験者３人が実施例１と比較したところ、小さな虫侵入が多数侵入し（１級）、風通しはやや悪く（２級）、屋内からはネットの糸が目に入り屋外が見難くなった（２級）。また、ＪＩＳのＬ１０９６  Ｂ法の縫い目滑脱試験は４ｍｍであった。
【産業上の利用可能性】
【００３２】
本発明によれば、メズレの発生しにくい網戸用ネットの製造方法および該製造方法で得られた網戸用ネットが提供され、その工業的価値は極めて大である。
【図面の簡単な説明】
【００３３】
【図１】本発明で得られる網戸用ネットを模式的に示すものである。
【符号の説明】
【００３４】
１  ポリエステルモノフィラメント（経糸）
２  ポリエステルモノフィラメント（緯糸）
【図１】
2010065465.tif 000003